(57)【要約】  発光性能を低下させることなく、簡便且つ効率よく粒状蓄光体を製造することの可能な粒状蓄光体の製造方法及び粒状蓄光体並びにガラス衝突防止安全マーク及び避難誘導用マークを提供すること。  粉状の蓄光顔料と粉状のガラス材料とを混合攪拌して調合した粉状物（２）を加熱用容器（３）に投入する。粉状物（２）を投入した加熱用容器（３）を加熱炉に導入して加熱しガラス材料を溶解させることで、溶解したガラス材料の表面張力（Ｆ）により上面にＲ形状部（１３）を形成する。
2015198939.tif 000002
【特許請求の範囲】
【請求項１】
蓄光顔料とガラス材料を含有する粒状蓄光体の製造方法であって、
粉状の前記蓄光顔料と粉状の前記ガラス材料とを混合攪拌して調合した粉状物を加熱用容器に投入し、
前記粉状物を投入した加熱用容器を加熱炉に導入して加熱し前記ガラス材料を溶解させることで、溶解したガラス材料の表面張力により上面にＲ形状部を形成する粒状蓄光体の製造方法。
【請求項２】
前記蓄光顔料の粒径は前記ガラス材料の粒径よりも大である請求項１記載の粒状蓄光体の製造方法。
【請求項３】
前記蓄光顔料の粒径は１２０μｍ以上３００μｍ以下であり、前記ガラス材料の粒径は２０μｍ以上４０μｍ以下である請求項２記載の粒状蓄光体の製造方法。
【請求項４】
前記粉状物は、前記蓄光顔料と前記ガラス材料とが５：９５以上２５：７５以下の重量比で混合攪拌されるものである請求項３記載の粒状蓄光体の製造方法。
【請求項５】
前記加熱用容器は、底面の平坦な縁付きの容器である請求項１〜４のいずれかに記載の粒状蓄光体の製造方法。
【請求項６】
前記加熱用容器の表面に離型剤を付着させてある請求項５記載の粒状蓄光体の製造方法。
【請求項７】
前記加熱用容器は、粘土質よりなる素焼きを行ったサヤである請求項５記載の粒状蓄光体の製造方法。
【請求項８】
蓄光顔料とガラス材料を含有する粒状蓄光体であって、
粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成した粒状蓄光体。
【請求項９】
請求項８記載の粒状蓄光体を用いたガラス衝突防止安全マーク。
【請求項１０】
請求項８記載の粒状蓄光体を用いた避難誘導用マーク。
【発明の詳細な説明】
【技術分野】
【０００１】
本発明は、粒状蓄光体の製造方法及び粒状蓄光体並びにガラス衝突防止安全マーク及び避難誘導用マークに関する。さらに詳しくは、蓄光顔料とガラスフリットを含有する粒状蓄光体の製造方法及び粒状蓄光体並びにガラス衝突防止安全マーク及び避難誘導用マークに関する。
【背景技術】
【０００２】
従来、建物の出入口等の板ガラスに通行人が誤って衝突するのを防ぐガラス衝突防止安全マークとして、例えば特許文献１に示す如きものが知られている。しかし、この安全マークには、合成樹脂に蓄光剤を混練した樹脂製の蓄光性蛍光材を用いているため、対候性の更なる向上が望まれている。【０００３】
一方、蓄光体の製造方法として、例えば特許文献２に示す如き方法が知られている。しかし、この製造方法では、スクリーン印刷を複数回繰り返すことでペースト状の混合物を積層させなければならず、作業が煩雑となっていた。また、ペースト状の混合物はメジウムを含有するため、メジウムが蓄光体に残存してしまうと黒ずんでしまい、発光性能が低下する虞もあった。
【先行技術文献】
【特許文献】
【０００４】
【特許文献１】特開２００６−３３０５３１号公報
【特許文献２】特開２０１２−１０６９１８号公報
【発明の概要】
【発明が解決しようとする課題】
【０００５】
かかる従来の実情に鑑みて、本発明は、発光性能を低下させることなく、簡便且つ効率よく粒状蓄光体を製造することの可能な粒状蓄光体の製造方法及び粒状蓄光体並びにガラス衝突防止安全マーク及び避難誘導用マークを提供することを目的とする。
【課題を解決するための手段】
【０００６】
上記目的を達成するため、本発明に係る粒状蓄光体の製造方法の特徴は、蓄光顔料とガラス材料を含有する粒状蓄光体の製造方法において、粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成することにある。【０００７】
上記構成によれば、粉状の蓄光顔料と粉状のガラス材料とを混合攪拌して調合した粉状物を容器に投入して加熱すればよいので、製造工程は極めて簡素である。しかも、粉状の蓄光顔料と粉状のガラス材料とを混合攪拌するだけでよく、メジウム等の有機溶剤は不要である。よって、加熱後に有機溶剤が残存して生じるススによって黒ずむようなことはなく、発光（蓄光）性能が低下することもない。そして、粉状物を投入した加熱用容器を加熱炉に導入して加熱しガラス材料を溶解させるので、溶解したガラス材料によって粉状物は液状となり、表面張力が発生する。表面張力は、表面が自ら収縮してできるだけ小さな面積となるように表面に沿って作用する張力であり、液化したガラス材料は加熱用容器内側に向けて収縮しようとする。このように、加熱により容器内部でガラス材料を液化させて表面張力を生じさせることで、その表面張力によって上面を丸みを帯びたＲ形状部を形成することができる。【０００８】
前記蓄光顔料の粒径は、前記ガラス材料の粒径よりも大であるとよい。蓄光顔料の粒径を大きくすることで、より多くの光を蓄積でき、発光性能は向上する。しかも、ガラス材料の粒径を小さくすることで、ガラス材料は溶解しやすく、比較的低温で表面張力を生じさせることができ、加熱時間も短縮できる。係る場合、前記蓄光顔料の粒径は１２０μｍ以上３００μｍ以下であり、前記ガラス材料の粒径は２０μｍ以上４０μｍ以下であるとよい。当該数値範囲内であれば、蓄光顔料の周りには多くのガラス材料が存在することとなり、加熱によって溶解したガラス材料が蓄光顔料を取り囲み、蓄光顔料の間にもガラス材料が行き渡る。また、液化したガラス材料による表面張力によって、表面は滑らかとなる。よって、外部からの光を内部へ効率よく取り込むことができると共に発光時においてもより多くの光を効率よく放出でき、発光性能をさらに向上させることができる。【０００９】
前記加熱用容器は、底面の平坦な縁付きの容器であるとよい。これにより、混合物を加熱するだけで上面を丸みを帯びたＲ形状に成形できると共に、底面は平坦に形成できる。しかも、底面の縁部分も湾曲した丸みを帯びた形状となり、縁が欠けて欠落する等の形状不良も防止できる。【００１０】
前記粉状物は、前記蓄光顔料と前記ガラス材料とを５：９５以上２５：７５以下の重量比で混合攪拌されるものであるとよい。当該数値範囲内であれば、蓄光顔料によって十分な光を蓄積して発光（蓄光）性能を確保でき且つガラス材料によって上面にＲ形状部を形成する表面張力を生じさせることができる。しかも、表面張力によって表面を平滑にすることができる。【００１１】
前記加熱用容器の表面に離型剤を付着させるとよい。離型剤を付着させることで、加熱時における粉状物の容器への接合を防止する。また、前記加熱用容器は、粘土質よりなる素焼きを行ったサヤであるとよい。加熱時において、加熱用容器と蓄光顔料及びガラス材料との化学反応がなく、蓄光体の変色等の影響を抑えることができ、発光性能の低下を防止できる。【００１２】
上記目的を達成するため、本発明に係る粒状蓄光体の特徴は、蓄光顔料とガラス材料を含有する構成において、粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成したことにある。【００１３】
上記粒状蓄光体は、例えば、ガラス衝突防止安全マークや建物の床や壁等に設置される避難誘導用マーク等の安全マークとして使用することができる。
【発明の効果】
【００１４】
上記本発明に係る粒状蓄光体の製造方法及び粒状蓄光体並びにガラス衝突防止安全マーク及び避難誘導用マークの特徴によれば、発光性能を低下させることなく、簡便且つ効率よく粒状蓄光体を製造することが可能となった。【００１５】
本発明の他の目的、構成及び効果については、以下の発明の実施の形態の項から明らかになるであろう。
【図面の簡単な説明】
【００１６】
【図１】本発明に係る粒状蓄光体を示す図であり、（ａ）は正面図、（ｂ）は背面図である。
【図２】粒状物をサヤに充填した状態（加熱前）を示す写真である。
【図３】加熱後のサヤ内部の粒状蓄光体の状態を示す写真である。
【図４】加熱工程を説明する図である。
【図５】加熱時の表面張力の作用を説明する図である。
【図６】粒状蓄光体の実施例を示す図であり、（ａ）は避難誘導用マークの一例、（ｂ）はガラス衝突防止安全マークの一例を示す図である。
【図７】安全マークの施工の一例を示す図である。
【発明を実施するための形態】
【００１７】
次に、適宜添付図面を参照しながら、本発明をさらに詳しく説明する。
本発明に係る粒状蓄光体１は、図１に示すように、蓄光顔料とガラス材料としてのガラスフリットを含有するドロップ状を呈する。この粒状蓄光体１の底面１１は略平坦面であるが、その表面には後述の加熱用容器３の底面３１によって微小な凹凸（荒れ面）が形成されている。そして、この底面１１の縁から外方へ向けて膨出し、その膨出部１２から中心に向かって上方へ隆起し全体として湾曲するＲ形状部１３が形成されている。
【００１８】
ここで、蓄光顔料としては、例えばアルカリ土類金属のアルミン酸塩化合物を主成分に希土類元素の賦活剤、共賦活剤を添加焼成して得られたものを用いる。アルカリ土類金属としては、カルシウム、ストロンチウム、バリウム等の少なくとも１以上の金属元素やこれらの金属元素とマグネシウムの合金が挙げられる。希土類元素の賦活剤としては、ユウロピウム、ジスプロシウム等が挙げられる。共賦活剤としては、ランタン、セリウム、プラセオジム、ネオジム、サマリウム、カドミウム、テルビウム、ジスプロシウム等の元素が挙げられる。また、蓄光顔料には、上述の如き酸化物蛍光体の他、ＣａＳ：Ｂｉ（紫青色発光），ＣａＳｒＳ：Ｂｉ（青色発光），ＺｎＳ：Ｃｕ（緑色発光），ＺｎＣｄＳ：Ｃｕ（黄色〜橙色発光）等の硫化物蛍光体を用いることも可能である。なお、上述の化合物を適宜混合して用いてもよく、さらに他の無機蛍光顔料や有機蛍光顔料において蓄光性を有するものも用いることが可能である。
【００１９】
また、ガラスフリットの材料には、例えば酸化ケイ素、酸化アルミニウム、酸化ホウ素及びアルカリ酸化物を主成分とし且つ酸化カルシウム、酸化ストロンチウム及び酸化マグネシウムからなる群より選択された少なくとも１種のアルカリ土類金属酸化物を含むものが用いられる。なお、ガラスフリットの材料は、先の材料に限定されるものではないが、上述の蓄光顔料が固体で存在可能な温度で溶融（液化）するものを用いるとよい。また、加熱後において、透明度の高いガラスフリットの材料を用いることが望ましい。蓄光顔料の発光が阻害されることがなく、発光性能の低下を防止する。
【００２０】
蓄光顔料の粒径は１２０μｍ以上３００μｍ以下が望ましい。粒径が１２０μｍ未満となると、粒が小さいため光を十分に蓄えることができず、発光（蓄光）性能が低くなる。他方、粒径が３００μｍを超えると、発光（蓄光）性能は確保できるが、蓄光顔料の粒が大きくなりＲ形状部１３の表面を平滑に成形することができない。蓄光顔料の粒径は、好ましくは、１７０μｍ以上２５０μｍ以下である。なお、本明細書で示す「粒径」は、粒度分布における平均粒径ｄ５０の値を示すものとする。
【００２１】
また、ガラスフリットの粒径は２０μｍ以上４０μｍ以下が望ましく、蓄光顔料の粒径よりガラスフリットの粒径が小さい。ガラスフリットの粒径を小さくすることで、７８０〜８００℃の比較的低温での加熱で粒状蓄光体を製造することができ、加熱時間も２〜５時間程度と短時間となる。また、蓄光顔料の周辺に多くのガラスフリットの粒子が存在できるので、加熱することで蓄光顔料粒子の間にガラスフリットを導入することができる。よって、外部からの光を蓄光体内部までより効率よく伝達させることができると共に発光時においてもより多くの光を放出可能となる。なお、本実施形態では、例えば、蓄光顔料として粒径２５０μｍのものを用い、ガラスフリットとして粒径３０μｍのものを用いる。
【００２２】
ここで、粒状蓄光体１の製造工程について説明する。
まず、粉状の蓄光顔料と粉状のガラスフリットとを混合攪拌して調合し粉状物２を作成する。蓄光顔料とガラスフリットとは５：９５以上２５：７５以下の重量比で混合攪拌される。好ましくは、蓄光顔料とガラスフリットとの重量比は、１０：９０以上２０：８０以下である。この数値範囲内であれば、蓄光顔料による発光性能が低下することなく、加熱炉４での加熱時に粉状物２の溶解時の表面張力によって上面を湾曲したＲ形状に成形することができる。この粉状物２は、粉状の蓄光顔料と粉状のガラスフリットの２種の粉体を混合攪拌するだけであるので、製造は極めて容易である。しかも、液状のメジウムを混合する必要もないため、メジウム等の有機溶剤が加熱後に残存することで生じる黒ずみによる発光性能の低下も生じ得ない。なお、本実施形態の粉状物２は、蓄光顔料とガラスフリットとが１０：９０の重量比で混合攪拌されたものである。
【００２３】
ここで、表１に、蓄光顔料とガラスフリットとの配合比（蓄光顔料：ガラスフリット）とＲ形状部１３の成形状態及び表面状態の結果の一例を示す。なお、試料１（Ｓａｍｐｌｅ１）にはネモトマテリアル社製蓄光顔料（粒径２５０μｍ、グリーン）を用い、試料２（Ｓａｍｐｌｅ２）には菱晃社製蓄光顔料（粒径２５０μｍ、ブルー）を用いた。表中の◎は表面平滑性、円弧形状とも良好であることを示し、○は一部分にのみザラツキがある又は一部にのみ形状不良を示し、△は全体的にザラツキがあることを示し、×は全体的な形状不良を示す。
【００２４】
【表１】
2015198939.tif 000003
【００２５】
蓄光顔料とガラスフリットとの配合比が４：６では、ガラスフリットが相対的に少ないため、膨出部１２が外方へ向けて滑らかに湾曲して形成されず、また上方に向けて緩やかな凸状に湾曲するＲ形状部１３も成形されないものが多く発生した。また、蓄光顔料が相対的に多いため、それら表面が滑らか（平滑）にならないものが多く発生した。配合比が３：７では、ガラスフリットが相対的に増加するので、膨出部１２が外方へ向けて湾曲して形成され、上方に向けて凸状に湾曲するＲ形状部１３も成形されるものの、表面は平滑にならず全体的にざらついていた。配合比２：８では、７５０℃の場合、全体的に表面がざらついて平滑とならないものが発生した。他方、８００℃以上では、膨出部１２及びＲ形状部１３は成形されその表面も多くの部分で平滑となった。そして、配合比が１：９及び０．５：９．５で８００℃以上の場合、ガラスフリットが相対的に多いため、他と比較し短時間で低温で成形することができ、表面平滑性及びＲ形状部１３の湾曲（円弧）形状も良好であった。但し、配合比が１：９を超えると、蓄光顔料が相対的に少なくなるため、発光性能（輝度）が若干低下してしまう。
【００２６】
次に、図２に示すように、調合した粉状物２を加熱用容器３に充填する。加熱用容器３としては、粘土質よりなる素焼きのサヤを用いる。このサヤ３は約１３００℃で焼成されたものである。よって、粉状物２をサヤ３に充填し加熱しても、粉状物２とサヤ３とが化学反応することはなく、発光性能に影響を与えることがない。本実施形態において、このサヤ３は、上部が広がるテーパー状を呈し、例えば上部の開口部の径は２５ｍｍ、底面の径は２２ｍｍである。また、サヤ３の底面３１によって、粒状蓄光体１の底面１１の表面には微小な凹凸が形成される。これにより、例えば粒状蓄光体１をガラス衝突防止安全マークに用いる場合、その凹凸により接着力を向上させることも可能となる。
【００２７】
粉状物２をサヤ３に充填する際には、その前にサヤ３の内面に離型剤をスプレー塗布により付着させる。これにより、離型層３２を略均等に簡単に形成できる。上述したように、サヤ３は小口径のものであるため、筆や刷毛等では略均一に離型層３２を形成することが困難となる。不均一な離型層３２では、それに応じて充填される混合物がサヤ３の径方向に対し不均一となる。そのため、溶解したガラスフリットによる表面張力に差が生じ、成形される形状に歪みが生じる。離型層３２を設けることで、加熱された粉状物２のサヤ３内面への付着を防止し、加熱後の粒状蓄光体１の回収を容易とする。なお、例えばスプレー塗布可能な離型剤としては、ボロンナイトライド（ＢＮ）が配合されたものを用いる。
【００２８】
そして、図４に示すように、粉状物２を充填したサヤ３を加熱炉４の棚板４１に複数配置して窯入れし、所定の温度で加熱する。ここで、表面張力とは、液体の表面が自ら収縮してできるだけ小さな面積となるように表面に沿って作用する張力である。図５に示すように、粉状物２を加熱すると、粉状のガラスフリットが熔解して液状のガラス成分となって、表面張力Ｆが発生する。一方、蓄光顔料はガラスフリットよりも融点が高く、ガラスフリットの溶融温度では固体で存在する。よって、この表面張力Ｆは、ガラスフリットの含有率によって変化する。
【００２９】
ところで、上記表１に示すように、加熱温度が８５０℃や９００℃の場合、表面平滑性や膨出部１２及びＲ形状部１３の湾曲形状は良好となる。しかしながら、蓄光顔料は加熱（焼成）温度が高くなるほど、蓄光性能が低下する。よって、加熱温度としては、９００℃以下、好ましくは８５０℃以下である。一方、７５０℃では表面にザラツキが生じるので、さらに好ましくは、７５０℃を超えて８００℃以下である。例えば、７８０℃〜８００℃で加熱温度を調整する。
【００３０】
本実施形態における粉状物２は、粉状の蓄光顔料と粉状のガラスフリットとが１：９の比率で攪拌混合されたものである。ガラスフリットは、７００℃程度の低温で溶解し、図５に示す如き表面張力Ｆが発生する。図５に示すように、粉状物２はその表面張力Ｆによって各辺及び角部に丸みが生じ、周縁に膨出部１２が形成される。しかも、この表面張力Ｆによって、粉状物２は全体がその中心（サヤ３中央）へ縮小するので、粉状物２とサヤ３との接触部分はサヤの底面３１のみとなる。そして、その接触部分の縁が外方に向けて湾曲するように円弧状に立ち上がり、その膨出部１２から中心に向けて上面が湾曲したＲ形状部１３が形成される。所定時間加熱後、徐冷して棚板４１を取り出す。取り出された加熱された粒状蓄光体１は、図３に示す如く成形されている。
【００３１】
このようにして、成形された粒状蓄光体１は、例えば、図６（ａ）に示す如く、建物の出入口等の板ガラス５０に貼着し、通行人が誤って衝突するのを防ぐガラス衝突防止安全マーク１Ａとして実施することができる。また、同図（ｂ）に示す如く、住宅、工場、店舗、倉庫等の各種建物の通路６０等に沿って上面のＲ形状部１３が露出するように埋設して、停電時等に通行人等を出入口等に誘導する避難誘導用マーク１Ｂとしても実施することができる。
【００３２】
ここで、粒状蓄光体１としてのガラス衝突防止安全マーク１Ａは、その縁部に膨出部１２が成形されている。これにより、図７に示すように、ガラス衝突防止安全マーク１Ａを板ガラス５０に貼着する際に、膨出部１２と板ガラス５０との間に間隙Ｓが形成されるので、その間隙Ｓにコーキング材５１を充填すればよく、作業性もよく強度も向上する。しかも、上述したように、粒状蓄光体１の裏面１１は、微小な凹凸が形成されている。よって、ガラス衝突防止安全マーク１Ａと貼着材５２との接着性は良好となり、接着強度も向上する。このように、本発明の粒状蓄光体は、特別な加工を施すことなく、各安全マークとして好適に用いることができる。
【００３３】
次に、最後に他の実施形態の可能性について言及する。なお、以下の実施形態において、上記実施形態と同様の部材等には同一の符号を付してある。
上記実施形態において、加熱用容器３として、粘土質よりなる素焼きのサヤを用いた。しかし、加熱用容器３は上述の如き素焼容器（無釉）に限られるものではなく、加熱後に蓄光性能に影響を与えないものであれば、例えば施釉された容器やアルミナ製等の各種セラミック製の容器を用いることも可能である。但し、金属製の場合、約８００℃で炭化が生じて表面が荒れてしまうため、耐熱性が十分でない。タングステン製容器でもよいが、高価となる。これらの点で上記実施形態が優れている。
【００３４】
上記実施形態において、離型剤をスプレー塗布により離型層３２を形成した。しかし、離型層３２を均一に形成できるのであれば、スプレー塗布に限られるものではなく、例えば筆塗りや刷毛塗り等の手段で離型層３２を形成しても構わない。係る場合、離型剤としては、例えば耐火粘土、耐火アルミナ粉やセラミックス粉等を含有させた液状のものが用いられる。もちろん、離型層３２を略均一に形成できるのであれば、他の手段により離型剤を加熱用容器の内面に形成してもよい。
【００３５】
なお、本発明における「粒状蓄光体」とは、加熱によりガラスフリットが溶解して蓄光顔料を包含する１つの塊として形成され、塊単体で発光（蓄光）が視認できる程度の大きさのものを指す。
【産業上の利用可能性】
【００３６】
本発明は、粒状蓄光体の製造方法及び粒状蓄光体並びにガラス衝突防止安全マーク及び避難誘導用マークとして利用することができる。本発明は、蓄光顔料とガラスフリットとにより構成されるので、耐候性、耐水性、耐熱性、耐摩擦性、耐薬品性に優れ、屋内に限らず屋外でも長期にわたり使用することができる。また、例えば、人造宝石等の装身具としても利用することも可能である。
【符号の説明】
【００３７】
１：粒状蓄光体、１Ａ：ガラス衝突防止安全マーク、１Ｂ：避難誘導用マーク、２：粉状物、３：サヤ（加熱用容器）、４：加熱炉、１１：底面、１２：膨出部、１３：Ｒ形状部、３１：底面、３２：離型剤（離型層）、４１：棚板、５０：板ガラス、５１：コーキング剤、５２：粘着材、６０：通路、Ｆ：表面張力、Ｓ：間隙
【図１】
2015198939.tif 000004
【図２】
2015198939.tif 000005
【図３】
2015198939.tif 000006
【図４】
2015198939.tif 000007
【図５】
2015198939.tif 000008
【図６】
2015198939.tif 000009
【図７】
2015198939.tif 000010
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
蓄光顔料とガラス材料を含有する粒状蓄光体の製造方法であって、
前記蓄光顔料の粒径は、前記ガラス材料の粒径よりも大であり、
粉状の前記蓄光顔料と粉状の前記ガラス材料とを混合攪拌して調合した粉状物を加熱用容器に投入し、
前記粉状物を投入した加熱用容器を加熱炉に導入して加熱し前記ガラス材料を溶解させることで、溶解したガラス材料の表面張力により上面にＲ形状部を形成する粒状蓄光体の製造方法。
【請求項２】
前記蓄光顔料の粒径は１２０μｍ以上３００μｍ以下であり、前記ガラス材料の粒径は２０μｍ以上４０μｍ以下である請求項１記載の粒状蓄光体の製造方法。
【請求項３】
前記粉状物は、前記蓄光顔料と前記ガラス材料とが５：９５以上２５：７５以下の重量比で混合攪拌されるものである請求項２記載の粒状蓄光体の製造方法。
【請求項４】
前記加熱用容器は、底面の平坦な縁付きの容器である請求項１〜３のいずれかに記載の粒状蓄光体の製造方法。
【請求項５】
前記加熱用容器の表面に離型剤を付着させてある請求項４記載の粒状蓄光体の製造方法。
【請求項６】
前記加熱用容器は、粘土質よりなる素焼きを行ったサヤである請求項４記載の粒状蓄光体の製造方法。
【請求項７】
蓄光顔料とガラス材料を含有する粒状蓄光体であって、
前記蓄光顔料の粒径は、前記ガラス材料の粒径よりも大であり、
粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成した粒状蓄光体。
【請求項８】
請求項７記載の粒状蓄光体を用いたガラス衝突防止安全マーク。
【請求項９】
請求項７記載の粒状蓄光体を用いた避難誘導用マーク。
【手続補正２】
【補正対象書類名】明細書
【補正対象項目名】０００２
【補正方法】変更
【補正の内容】
【０００２】
簡便且つ効率よく粒状蓄光体を製造することの可能な粒状蓄光体の製造方法及び粒状蓄光体並びにガラス衝突防止安全マーク及び避難誘導用マークを提供することを目的とする。
課題を解決するための手段
［０００６］
上記目的を達成するため、本発明に係る粒状蓄光体の製造方法の特徴は、蓄光顔料とガラス材料を含有する粒状蓄光体の製造方法において、前記蓄光顔料の粒径は、前記ガラス材料の粒径よりも大であり、粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成することにある。
［０００７］
上記構成によれば、粉状の蓄光顔料と粉状のガラス材料とを混合攪拌して調合した粉状物を容器に投入して加熱すればよいので、製造工程は極めて簡素である。しかも、粉状の蓄光顔料と粉状のガラス材料とを混合攪拌するだけでよく、メジウム等の有機溶剤は不要である。よって、加熱後に有機溶剤が残存して生じるススによって黒ずむようなことはなく、発光（蓄光）性能が低下することもない。そして、粉状物を投入した加熱用容器を加熱炉に導入して加熱しガラス材料を溶解させるので、溶解したガラス材料によって粉状物は液状となり、表面張力が発生する。表面張力は、表面が自ら収縮してできるだけ小さな面積となるように表面に沿って作用する張力であり、液化したガラス材料は加熱用容器内側に向けて収縮しようとする。このように、加熱により容器内部でガラス材料を液化させて表面張力を生じさせることで、その表面張力によって上面を丸みを帯びたＲ形状部を形成することができる。
［０００８］
さらに、前記蓄光顔料の粒径は、前記ガラス材料の粒径よりも大である。蓄光顔料の粒径を大きくすることで、より多くの光を蓄積でき、発光性能は向上する。しかも、ガラス材料の粒径を小さくすることで、ガラス材料は溶解しやすく、比較的低温で表面張力を生じさせることができ、加熱時間も短縮できる。係る場合、前記蓄光顔料の粒径は１２０μｍ以上３００μｍ以下で
【手続補正３】
【補正対象書類名】明細書
【補正対象項目名】０００３
【補正方法】変更
【補正の内容】
【０００３】
あり、前記ガラス材料の粒径は２０μｍ以上４０μｍ以下であるとよい。当該数値範囲内であれば、蓄光顔料の周りには多くのガラス材料が存在することとなり、加熱によって溶解したガラス材料が蓄光顔料を取り囲み、蓄光顔料の間にもガラス材料が行き渡る。また、液化したガラス材料による表面張力によって、表面は滑らかとなる。よって、外部からの光を内部へ効率よく取り込むことができると共に発光時においてもより多くの光を効率よく放出でき、発光性能をさらに向上させることができる。
［０００９］
前記加熱用容器は、底面の平坦な縁付きの容器であるとよい。これにより、混合物を加熱するだけで上面を丸みを帯びたＲ形状に成形できると共に、底面は平坦に形成できる。しかも、底面の縁部分も湾曲した丸みを帯びた形状となり、縁が欠けて欠落する等の形状不良も防止できる。
［００１０］
前記粉状物は、前記蓄光顔料と前記ガラス材料とを５：９５以上２５：７５以下の重量比で混合攪拌されるものであるとよい。当該数値範囲内であれば、蓄光顔料によって十分な光を蓄積して発光（蓄光）性能を確保でき且つガラス材料によって上面にＲ形状部を形成する表面張力を生じさせることができる。しかも、表面張力によって表面を平滑にすることができる。
［００１１］
前記加熱用容器の表面に離型剤を付着させるとよい。離型剤を付着させることで、加熱時における粉状物の容器への接合を防止する。また、前記加熱用容器は、粘土質よりなる素焼きを行ったサヤであるとよい。加熱時において、加熱用容器と蓄光顔料及びガラス材料との化学反応がなく、蓄光体の変色等の影響を抑えることができ、発光性能の低下を防止できる。
［００１２］
上記目的を達成するため、本発明に係る粒状蓄光体の特徴は、蓄光顔料とガラス材料を含有する構成において、前記蓄光顔料の粒径は、前記ガラス材料の粒径よりも大であり、粉状の前記蓄光顔料と粉状の前記ガラス材料とを混合攪拌して調合した粉状物を加熱用容器に投入し、前記粉状物を投入した加熱用容器を加熱炉に導入して加熱し前記ガラス材料を溶解させることで、溶解したガラス材料の表面張力により上面にＲ形状部を形成したことにある。
［００１３］
上記粒状蓄光体は、例えば、ガラス衝突防止安全マークや建物の床や壁等
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
蓄光顔料とガラス材料を含有する粒状蓄光体の製造方法であって、
前記蓄光顔料の粒径は、前記ガラス材料の粒径よりも大であり、
粉状の前記蓄光顔料と粉状の前記ガラス材料とを混合攪拌して調合した粉状物を加熱用容器に投入し、
前記粉状物を投入した加熱用容器を加熱炉に導入して加熱し前記ガラス材料を溶解させることで、溶解したガラス材料の表面張力により上面にＲ形状部を形成する粒状蓄光体の製造方法。
【請求項２】
前記蓄光顔料の粒径は１２０μｍ以上３００μｍ以下であり、前記ガラス材料の粒径は２０μｍ以上４０μｍ以下である請求項１記載の粒状蓄光体の製造方法。
【請求項３】
前記粉状物は、前記蓄光顔料と前記ガラス材料とが５：９５以上２５：７５以下の重量比で混合攪拌されるものである請求項２記載の粒状蓄光体の製造方法。
【請求項４】
前記加熱用容器は、底面の平坦な縁付きの容器である請求項１〜３のいずれかに記載の粒状蓄光体の製造方法。
【請求項５】
前記加熱用容器の表面に離型剤を付着させてある請求項４記載の粒状蓄光体の製造方法。
【請求項６】
前記加熱用容器は、粘土質よりなる素焼きを行ったサヤである請求項４記載の粒状蓄光体の製造方法。
【手続補正３】
【補正対象書類名】明細書
【補正対象項目名】０００１
【補正方法】変更
【補正の内容】
【０００１】
本発明は、粒状蓄光体の製造方法に関する。さらに詳しくは、蓄光顔料とガラスフリットを含有する粒状蓄光体の製造方法に関する。
【手続補正４】
【補正対象書類名】明細書
【補正対象項目名】０００５
【補正方法】変更
【補正の内容】
【０００５】
かかる従来の実情に鑑みて、本発明は、発光性能を低下させることなく、簡便且つ効率よく粒状蓄光体を製造することの可能な粒状蓄光体の製造方法を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記記載の製造方法により製造された粒状蓄光体は、例えば、ガラス衝突防止安全マークや建物の床や壁等に設置される避難誘導用マーク等の安全マークとして使用することができる。
【手続補正７】
【補正対象書類名】明細書
【補正対象項目名】００１４
【補正方法】変更
【補正の内容】
【００１４】
上記本発明に係る粒状蓄光体の製造方法の特徴によれば、発光性能を低下させることなく、簡便且つ効率よく粒状蓄光体を製造することが可能となった。
【手続補正８】
【補正対象書類名】明細書
【補正対象項目名】００３６
【補正方法】変更
【補正の内容】
【００３６】
本発明は、粒状蓄光体の製造方法として利用することができる。本発明は、蓄光顔料とガラスフリットとにより構成されるので、耐候性、耐水性、耐熱性、耐摩擦性、耐薬品性に優れ、屋内に限らず屋外でも長期にわたり使用することができる。また、例えば、人造宝石等の装身具としても利用することも可能である。
【国際調査報告】
2015198939.tif 000011
2015198939.tif 000012
2015198939.tif 000013
2015198939.tif 000014